(57)【要約】【課題】転がり抵抗性能、濡れた路面での制動性能、耐摩耗性能、スノー及び氷上制動を同時に向上させることができるタイヤトレッド用ゴム組成物を提供する。【解決手段】本発明のタイヤトレッド用ゴム組成物は、原料ゴム１００重量部に対して、メルカプト基とＳｉＯ結合とを有するシランカップリング剤６〜２０重量部及び軟化点が１３０℃以上かつ重量平均分子量が１０００以上のテルペン樹脂１〜２０重量部を含む。【選択図】なし【特許請求の範囲】
【請求項１】
原料ゴム１００重量部に対して、メルカプト基とＳｉＯ結合とを有するシランカップリング剤６〜２０重量部及び軟化点が１３０℃以上かつ重量平均分子量が１０００以上のテルペン樹脂１〜２０重量部を含む、タイヤトレッド用ゴム組成物。
【請求項２】
前記シランカップリング剤は、下記化学式１で表示される３−（オクタノイルチオ）プロピルトリエトキシシランである請求項１に記載のタイヤトレッド用ゴム組成物。
＜化学式１＞
2018048294.tif 000004
【請求項３】
前記原料ゴムは天然ゴム、合成ゴムまたはこれらの混合物である請求項１に記載のタイヤトレッド用ゴム組成物。
【請求項４】
前記原料ゴムは、スチレン単位の含有量が２０重量％以下かつビニール単位の含有量が３０重量％以下の末端変性スチレンブタジエンゴム１０〜３０重量％、スチレンブタジエンゴム３０〜５０重量％、及びブタジエンゴムまたは天然ゴム２０〜６０重量％を含む請求項１に記載のタイヤトレッド用ゴム組成物。
【請求項５】
請求項１〜４のいずれか一項のゴム組成物を含むタイヤ。
【発明の詳細な説明】
【技術分野】
【０００１】
本発明は、タイヤ用ゴム組成物に関する。
【背景技術】
【０００２】
タイヤは、様々な環境で、すなわち氷上、濡れた路面、スノー路面での安定した走行能力、制動性能及び低燃費性能を維持しなければならず、タイヤの国別ラベリング（ｌａｂｅｌｉｎｇ）規制を満足させるために、ウェットグリップ（ｗｅｔ  ｇｒｉｐ）、ＲＲ性能を一定のレベル以上に維持することが求められており、特に各性能のトレードオフを克服するために、例えば、濡れた路面制動性能はガラス転移温度（Ｔｇ）と比例し、スノー制動性能はＴｇと反比例する技術的問題があり、これを克服するために、新しいコンパウンディング開発への接近が必要とされた。
タイヤは、様々な環境、すなわち、氷上、濡れた路面、スノー路面で安定した走行能力と制動性能を維持しなければならず、タイヤの国別ラベリング規制を満足させるために、ウェットグリップ／ＲＲ性能を一定のレベル以上にして販売することができるように維持及び性能を育成することが求められている。
例えば、韓国公開特許公報第１０−２０１５−０１３２６０７号は、ビニール単位の含有量が４０重量％以上の末端変性スチレンブタジエンゴムを５０〜８０重量％、ブタジエンゴムを２０〜５０重量％含むジエン系ゴム１００重量部に対して、前記シリカ及びカーボンブラックを含む無機充填剤を５０〜８０重量部配合したゴム組成物であり、軟化点１００℃以上の芳香族変性テルペン樹脂を１〜２０重量部を配合したことを特徴とするタイヤ用ゴム組成物を開示している。
しかし、前記韓国公開特許公報第１０−２０１５−０１３２６０７号によるタイヤ用ゴム組成物は、転がり抵抗性能、ウェットグリップ性及び耐摩耗性を改良する効果はあるものの、スノー性能を確保することができないという問題点がある。
また、韓国公開特許公報第１０−２０１５−００５２１４４号は、押出加工性を維持向上させながら転がり抵抗性能及びウェット性能を従来のレベル以上に向上させたタイヤトレッド用ゴム組成物を開示しているが、前記タイヤトレッド用ゴム組成物は、ヒドロキシル基含有変性スチレンブタジエンゴムを５０重量％以上含むジエン系ゴム１００重量部に対し、シリカを６０〜１３０重量部含むゴム組成物であって、前記シリカを含む充填剤に対するオイルの重量比を０．２５以下にするとともに、メルカプト基及びＳｉ−Ｏ結合を有するシランカップリング剤を前記シリカの量の４〜１５重量％、かつジエチレングリコールを前記シリカの量の１〜６重量％配合したことを特徴とする。
ところが、前記韓国公開特許公報第１０−２０１５−００５２１４４号によるタイヤトレッド用ゴム組成物は、転がり抵抗性能及びウェット性能を改良する効果があるが、スノー及び摩耗性能を確保することができないという問題点がある。
【先行技術文献】
【特許文献】
【０００３】
【特許文献１】韓国公開特許第１０−２０１５−０１３２６０７号公報
【特許文献２】韓国公開特許第１０−２０１５−００５２１４４号公報
【発明の概要】
【発明が解決しようとする課題】
【０００４】
本発明は、かかる従来技術の問題点を解決するためのもので、その目的は、転がり抵抗性能、濡れた路面での制動性能、耐摩耗性能、スノー及び氷上制動を同時に向上させることができるタイヤトレッド用ゴム組成物を提供することである。
【課題を解決するための手段】
【０００５】
上記目的を達成するための本発明は、原料ゴム１００重量部に対して、メルカプト基とＳｉＯ結合を有するシランカップリング剤６〜２０重量部、及び軟化点が１３０℃以上かつ重量平均分子量が１０００以上のテルペン樹脂１〜２０重量部を含むタイヤトレッド用ゴム組成物を提供する。
また、本発明は、前記ゴム組成物を含むタイヤを提供する。
【発明の効果】
【０００６】
本発明に係るタイヤトレッドゴム組成物は、トレードオフ性能であるウェット性能とスノー制動性能を向上させるために、メルカプト基及びＳｉＯ結合を有するシランカップリング剤を含むことにより、配合工程性、摩耗性能、ＲＲ性能及びウェット制動性能を向上させることができ、軟化点が１３０℃以上かつ分子量が１０００以上のテルペン樹脂を含むことにより、摩耗性能及びＲＲ性能を維持しながらウェット性能及びスノー制動性能を向上させることができる。
【発明を実施するための形態】
【０００７】
本発明は、原料ゴム１００重量部に対して、メルカプト基とＳｉＯ結合とを有するシランカップリング剤６〜２０重量部及び軟化点が１３０℃以上かつ重量平均分子量が１０００以上のテルペン樹脂１〜２０重量部を含むタイヤトレッド用ゴム組成物を提供する。
本発明の前記タイヤ用ゴム組成物において、前記メルカプト基とＳｉＯ結合とを有するシランカップリング剤は、下記化学式１で表示される３−（オクタノイルチオ）プロピルトリエトキシシランとすることができる。
＜化学式１＞
2018048294.tif 000002
【０００８】
本発明の前記タイヤ用ゴム組成物において、前記テルペン樹脂は、軟化点が１３０℃〜１８０℃であり、重量平均分子量が１０００〜２０００とすることができる。
本発明の前記タイヤ用ゴム組成物において、原料ゴム１００重量部に対して、前記シランカップリング剤を６重量部未満で含む場合には、引張強度の低下により工程性に問題が発生することがあり、前記シランカップリング剤を２０重量部超過で含む場合には、引張物性の低下と共に押出工程性に問題が発生することがある。
本発明の前記タイヤ用ゴム組成物において、原料ゴム１００重量部に対して、前記テルペン樹脂を１重量部未満で含む場合には、テルペン樹脂の含有量が少量であるため、テルペン樹脂を添加する所定の目的を達成することができず、前記テルペン樹脂を２０重量部超過で含む場合には、成形固定性及び耐久力に問題が発生するおそれがある。
本発明の前記タイヤ用ゴム組成物において、前記原料ゴムは、天然ゴム、合成ゴムまたはこれらの混合物とすることができる。
本発明の前記タイヤ用ゴム組成物において、前記合成ゴムの種類は、特に限定されるものではなく、例えば、スチレンブタジエンゴム、ブタジエンゴム、ブチルゴム、乳化重合スチレンブタジエンゴム（Ｅ−ＳＢＲ）、溶液重合スチレンブタジエンゴム（Ｓ−ＳＢＲ）、エピクロロヒドリンゴム、ニトリルゴム、水素化ニトリルゴム、臭化ポリイソブチルイソプレン−ｃｏ−パラメチルスチレン（ｂｒｏｍｉｎａｔｅｄ  ｐｏｌｙｉｓｏｂｕｔｙｌ  ｉｓｏｐｒｅｎｅ−ｃｏ−ｐａｒａｍｅｔｈｙｌ  ｓｔｙｒｅｎｅ；ＢＩＭＳ）ゴム、ウレタンゴム、フッ素ゴム、シリコーンゴム、スチレンエチレンブタジエンスチレン共重合体ゴム、エチレンプロピレンゴム、エチレンプロピレンジエンモノマーゴム、ハイパロンゴム、クロロプレンゴム、エチレンビニールアセテートゴム及びアクリルゴムなどを挙げることができる。
本発明の前記タイヤ用ゴム組成物において、前記原料ゴムは、スチレン単位の含有量が２０重量％以下、好ましくは１５〜２０重量％、ビニール単位の含有量が３０重量％以下、好ましくは２５〜３０重量％の末端変性スチレンブタジエンゴム１０〜３０重量％、スチレンブタジエンゴム３０〜５０重量％及びブタジエンゴムまたは天然ゴム２０〜６０重量％を含むジエン系ゴムとすることができる。
本発明の前記タイヤ用ゴム組成物において、前記末端変性スチレンブタジエンゴムは、Ｓｎ末端変性スチレンブタジエンゴムとすることができる。
本発明の前記タイヤ用ゴム組成物は、カーボンブラック及びシリカをさらに含むことができる。
【０００９】
本発明の前記タイヤ用ゴム組成物において、前記カーボンブラックは、比表面積１４０ｍ２／ｇ以下の粒子を使用することが分散及び摩耗の観点から好ましい。
本発明の前記タイヤ用ゴム組成物において、前記シリカは、窒素吸着比表面積がＢＥＴ測定値で９０〜２３０ｍ２／ｇであるものを使用することができる。
本発明の前記タイヤ用ゴム組成物において、前記シリカは、原料ゴム１００重量部に対して、６０重量部より大きく、１２０重量部未満、好ましくは７０〜１１０重量部を含むことができる。
本発明の前記タイヤ用ゴム組成物において、原料ゴム１００重量部に対して、シリカを６０重量部以下で含む場合にはウェット性能が低下することがあり、１２０重量部以上を含む場合には配合工程性及び摩耗性能、低燃費性能が大幅に低下することがある。
本発明の前記タイヤ用ゴム組成物は加硫剤をさらに含むことができるが、前記加硫剤としては、有機過酸化物または硫黄系加硫剤を使用することができる。有機過酸化物としては、例えば、ベンゾイルペルオキシド、ジクミルペルオキシド、ジ−ｔ−ブチルペルオキシド、ｔ−ブチルジクミルペルオキシド、メチルエチルケトンペルオキシド、クメンヒドロペルオキシド、２，５−ジメチル−２，５−ジ（ｔ−ブチルペルオキシ）ヘキサン、２，５−ジメチル−２，５−ジ（ベンゾイルペルオキシ）ヘキサン、２，５−ジメチル−２，５−ジ（ｔ−ブチルペルオキシ）ヘキシン−３または１，３−ビス（ｔ−ブチルペルオキシプロピル）ベンゼン、ジ−ｔ−ブチルペルオキシ−ジイソプロピルベンゼン、ｔ−ブチルペルオキシベンゼン、２，４−ジクロロベンゾイルペルオキシド、１，１−ジ−ｔ−ブチルペルオキシ−３，３，５−トリメチルシロキサン、ｎ−ブチル−４，４−ジ−ｔ−ブチルペルオキシバレレートなどを使用することができる。
これらの中でも、ジクミルペルオキシド、ｔ−ブチルペルオキシベンゼン及びジ−ｔ−ブチルペルオキシ−ジイソプロピルベンゼンが好ましい。また、硫黄系加硫剤としては、例えば、硫黄、モルホリンジスルフィドなどを使用することができる。これらの中では硫黄が好ましい。これらの加硫剤は、単独で用いてもよく、２種以上を組み合わせて用いてもよい。
【００１０】
本発明の前記タイヤ用ゴム組成物は、通常のゴム組成物用添加剤、例えば酸化亜鉛、ステアリン酸、老化防止剤、粘着剤などの添加剤を含むことができ、前記添加剤の含有量は所望の物性に応じて任意に調節できる。
本発明の前記タイヤ用ゴム組成物の製造方法は、通常の方法によって、前記原料ゴム、カーボンブラック、シリカ、プロセス油と、シランカップリング剤などの添加剤をバンバリーミキサーで８０℃〜１５０℃の温度で混合した後、１５５℃〜１６５℃で１０分〜２０分間加硫させる段階を含んで製造することができるので、前記の製造方法の詳細な説明は省略する。
【００１１】
また、本発明は、前記ゴム組成物を含むタイヤに関するものである。
本発明の前記タイヤは、前記ゴム組成物をトレッド部に含むタイヤとすることができる。
本発明の前記タイヤは上述したタイヤ用ゴム組成物を用いて製造するが、前記ゴム組成物を用いる範囲で通常のタイヤの製造方法である限り、特に限定されないので、通常の方法で本発明のタイヤを製造することができる。
【実施例】
【００１２】
以下、本発明を下記実施例によってより具体的に説明する。これらの実施例は、本発明を実施するための例に過ぎず、本発明の保護範囲を限定しようとするものではない。
＜実施例１〜４及び比較例１〜１１＞
（ゴム試験片の製造及び物性測定）
下記表１（単位：重量部）のような組成の成分及び含有量をバンバリーミキサー（ｂａｎｂｕｒｙ  ｍｉｘｅｒ）に添加し、１４０℃で配合して配合物を得た。
前記配合物に加硫剤として硫黄を添加し、１６０℃で１５分間加硫してゴム試験片を製造した。
こうして製造したそれぞれのゴム試験片に対して引張強度による工程性、ハンドリング性能、スノー性能、ウェット制動性能、ＲＲ性能、耐摩耗性能などの物性をＡＳＴＭ関連規定によって測定し、その結果を下記表１に示した。
下記表１において、ハンドリング性能、スノー性能、ウェット制動性能、ＲＲ性能、耐摩耗性能及び工程性の数値は、比較例１を１００としたときの相対指数（ｉｎｄｅｘ）を示すものである。
【表１】
2018048294.tif 000003
前記表１において、前記Ｌｏｗ Ｔｇ Ｓｎ変性ＳＳＢＲ１は反応性両末端官能基（ｒｅａｃｔｉｖｅ  ｂｉ−ｅｎｄ  ｆｕｎｃｔｉｏｎａｌ  ｇｒｏｕｐ）を有しながらＳｎに変性がなされており、シリカとカーボンの両方ともに親和性を持つ性質により、親和性のないＳＢＲに比べて摩耗性能に強みがある。
また、前記Ｌｏｗ Ｔｇ Ｓｎ変性ＳＳＢＲ１は、微細構造（スチレン：２０重量％以下、ビニール：３０重量％以下）の割合が低いため、ガラス転移温度（Ｔｇ）が−６０℃と非常に低いので、スノー性能も向上させることができるという強みがあり、摩耗性能及びスノー性能を維持しながらウェットグリップ及びドライ制動性能を向上させることができる。
【００１３】
前記スチレンブタジエンゴム（ＳＢＲ１）としてはＫＫＰＣ社のＳ−ＳＢＲ、前記ブタジエンゴム（ＢＲ）としてはＫＫＰＣ社のＫＢＲ０１、前記天然ゴム（ＮＲ）としてはＶｏｎｂｕｍｄｉｔ社のＳＴＲ２０をそれぞれ使用した。
前記シリカは、窒素吸着比表面積がＢＥＴ測定値で２００±５ｍ2／ｇであるものを使用し、前記カーボンブラックはＡＳＴＭ  ３００Ｇｒａｄｅを使用した。
前記シランカップリング剤１としては、ビス−（トリエトキシシリル−プロピル）−テトラスルフィド｛（Ｂｉｓ−（ｔｒｉｅｔｈｏｘｙｓｉｌｙｌ−ｐｒｏｐｙｌ）−ｔｅｔｒａｓｕｌｆｉｄｅ｝（Ｓｉ−６９）を使用し、前記シランカップリング剤２としては、前記化学式１の構造を有するＭｏｍｅｎｔｉｖｅ社のＮＸＴを使用した。
前記テルペン樹脂としては、テルペン系天然樹脂であるヤスハラケミカル株式会社のＴ１６０（軟化点：１６０℃、重量平均分子量：１１２７）を使用した。
【００１４】
前記スノー性能は、ＤＭＡ基準に−２０℃でのｔａｎδ（ｔａｎδ＠−２０℃）値のスノー性能代用指数であって、数値が高いほどスノー性能に優れることを意味する。
前記耐摩耗性能は、ＤＩＮ摩耗試験機（上島製作所製）の値を指数化し、その値が低いほどゴム重量の損失（ｌｏｓｓ）が少ないので、優れた性能であることを意味する。また、ウェット制動性能は、ｔａｎδ＠０℃の値を指数化し、その指数が高いほど優れることを意味する。
ＲＲ性能は、ｔａｎδ＠６０℃の値を指数化し、その指数が高いほど優れることを意味する。また、工程性は、１００℃での粘度値を基準に低いほど優れることを意味し、これを指数化して表現した。
【００１５】
前記表１の結果から分かるように、原料ゴムには、末端変性スチレンブタジエンゴム（Ｌｏｗ Ｔｇ Ｓｎ変性ＳＳＢＲ１）１０〜３０重量％を含有することが好ましいが、前記末端変性スチレンブタジエンゴムを１０重量％未満で含む場合には、スノー性能の改善が微々たるものであり（比較例２参照）、３０重量％超過で含む場合には、トレードオフであるウェット制動性能が低下することが分かる（比較例３参照）。
ブタジエンゴム或いは天然ゴムを２０重量％未満で含む場合には、耐摩耗性能及びスノー性能が低下し（比較例４参照）、６０重量％超過で含む場合には、ウェット性能が低下することが分かる（比較例５参照）。
原料ゴム１００重量部に対して、シリカを６０重量部以下で含む場合には、ウェット性能が低下し（比較例６参照）、シリカを１２０重量部以上で含む場合には、配合工程性、摩耗性能及び低燃費性能が大幅に低下することが分かる（比較例７参照）。
原料ゴム１００重量部に対して、メルカプト基とＳｉＯ結合を有するシランカップリング剤（シランカップリング剤２）を６重量％未満で含む場合には、引張強度が著しく低下して加硫工程性に問題があり（比較例８を参照）、２０重量％超過で含む場合には、ハンドリング性能（硬度）が低下するという問題が発生するおそれがあることが分かる（比較例９参照）。
原料ゴム１００重量部に対して、前記テルペン樹脂を３０重量部以上で含む場合には、スノー性能及びＲＲ性能に問題がある可能性があることが分かる（比較例１１参照）。
【００１６】
一方、実施例１〜４に示すように、末端変性スチレンブタジエンゴムを含むことにより、トレードオフ性能であるウェット性能を維持しながらスノー制動性能を改善させることができ、シリカを６０重量部超過、１２０重量部未満で含むことにより、ウェット性能を改善させることができることが分かる。
原料ゴム１００重量部に対して、メルカプト基及びＳｉＯ結合を有するシランカップリング剤（シランカップリング剤２）を６〜２０重量部含むことにより、配合工程性、摩耗性能、ＲＲ性能及びウェット制動性能を改善することができ、軟化点が１３０℃以上かつ分子量が１０００以上のテルペン樹脂を１〜２０重量部含むことにより、摩耗性能及びＲＲ性能を維持しながらウェット性能を改善することができることが分かる。
【００１７】
上述したように、本発明の好適な実施例及び実験例を参照して説明したが、当該技術分野における通常の技術者であれば、下記の請求の範囲に記載された本発明の思想及び領域から逸脱することなく、本発明に多様な修正及び変更を加え得ることが理解できるだろう。
【産業上の利用可能性】
【００１８】
本発明によれば、トレードオフ性能であるウェット性能とスノー制動性能を改善するために、メルカプト基及びＳｉＯ結合とを有するシランカップリング剤を含むことにより、配合工程性、摩耗性能、ＲＲ性能、ウェット制動性能を改善することができ、軟化点が１３０℃以上かつ分子量が１０００以上のテルペン樹脂を含むことにより、摩耗性能及びＲＲ性能を維持しながらウェット性能及びスノー制動性能を改善することができるタイヤトレッド用ゴム組成物及びこれを含むタイヤを提供することができるので、本発明の属する技術分野に有用に適用可能である。
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
原料ゴム１００重量部に対して、
チオエステル基とＳｉＯ結合とを有するシランカップリング剤６〜２０重量部、
軟化点が１３０℃以上かつ重量平均分子量が１０００以上のテルペン樹脂１〜２０重量部及び
６０重量部より多く、１２０重量部未満のシリカを含み、
前記原料ゴムは、
スチレン単位の含有量が２０重量％以下かつビニール単位の含有量が３０重量％以下であり、末端が錫によって変性されている末端変性スチレンブタジエンゴム１０〜３０重量％、
スチレンブタジエンゴム３０〜５０重量％及び
ブタジエンゴム又は天然ゴム２０〜６０重量％を含むタイヤトレッド用ゴム組成物。
【請求項２】
前記シランカップリング剤は、下記化学式１で表示される３−（オクタノイルチオ）プロピルトリエトキシシランである請求項１に記載のタイヤトレッド用ゴム組成物。
＜化学式１＞
2018048294.tif 000005
【請求項３】
前記原料ゴムは天然ゴム、合成ゴムまたはこれらの混合物である請求項１に記載のタイヤトレッド用ゴム組成物。
【請求項４】
請求項１〜３のいずれか一項のゴム組成物を含むタイヤ。